СПОСОБ СВЯЗЫВАНИЯ ЛИГНОЦЕЛЛЮЛОЗНЫХ МАТЕРИАЛОВ ПРИ ИСПОЛЬЗОВАНИИ ПОЛИИЗОЦИАНАТНЫХ КОМПОЗИЦИЙ

1. Способ связывания лигноцеллюлозного материала, включающий стадии а) введения лигноцеллюлозного материала в контакт с композицией связанного метиленовыми мостиками полифенилполиизоцианата и b) впоследствии обеспечения связывания упомянутого материала, и отличающийся тем, что упомянутая полиизоцианатная композиция характеризуется поверхностным натяжением, меньшим или равным 46 мн/м, предпочтительно составляющим менее чем 40 мн/м, а наиболее предпочтительно менее чем 30 мн/м.
2. Способ по п. 1, где вклад полярного взаимодействия в поверхностное натяжение составляет, по меньшей мере, 6 мн/м, предпочтительно, по меньшей мере, 10 мн/м, более предпочтительно, по меньшей мере, 20 мн/м.
3. Способ по п. 1 или 2, где упомянутая полиизоцианатная композиция содержит связанный метиленовыми мостиками полифенилполиизоцианат, модифицированный в результате добавления моноола или диолов, разветвленных полиолов, аминов, смачивателей и/или поверхностно-активных веществ.
4. Способ по любому одному из предшествующих пунктов, где к связанному метиленовыми мостиками полифенилполиизоцианату добавляют моноалкиловые простые эфиры полиэтиленгликолей в количестве, составляющем, по меньшей мере, 10 м.ч., предпочтительно, по меньшей мере, 20 м.ч., наиболее предпочтительно, по меньшей мере, 30 м.ч.
5. Способ по любому одному из предшествующих пунктов, где лигноцеллюлозный материал главным образом имеет древесную основу и является волокнистым по своей природе.
6. Способ по п. 5, где древесные волокна представляют собой одиночные древесные волокна и/или пучки таких волокон.
7. Способ по п. 6, где волокна характеризуются длинами, составляющими 7 мм и менее, и соотношением ширина/толщина в диапазоне от 0,005 до 0,2 мм, а пучки волокон характеризуются длиной, составляющей менее чем 2 см, и соотношением ширина/толщина, составляющим менее чем 1 мм.
8. Способ по любому одному из предшествующих пунктов, где полиизоцианатную композицию наносят в таком количестве, чтобы получить массовое соотношение между полиизоцианатом и лигноцеллюлозным материалом в диапазоне от 0,1 : 99,9 до 20 : 80, предпочтительно в диапазоне от 0,5 : 99,5 до 10 : 90, а наиболее предпочтительно в диапазоне от 1,5 : 98,5 до 6 : 94.
9. Способ по любому одному из предшествующих пунктов, где стадия b) включает прессование лигноцеллюлозного материала предпочтительно при температуре в диапазоне от 120°С до 300°С и при давлении на единицу поверхности в диапазоне от 2 МПа до 6 МПа.
10. Способ по любому одному из предшествующих пунктов для получения древесноволокнистых плит, в частности древесноволокнистых плит низкой плотности (LDF), древесноволокнистых плит средней плотности (MDF), древесноволокнистых плит высокой плотности (HDF) и древесноволокнистых изоляционных плит (WFI).